СПОСОБ ВНЕДРЕНИЯ АЛЮМИНИЯ В ВЫСОКОКРЕМНИСТЫЕ ЦЕОЛИТЫ, ПРИГОТОВЛЕННЫЕ ВО ФТОРИДНЫХ СРЕДАХ

1. Способ получения высококремнистого целевого цеолита, имеющего желаемую структуру решетки и отношение оксида кремния к оксиду алюминия (КАО), по меньшей мере, приблизительно 30, включающий стадию, в которой добавляют квази-кремнистые зародышевые кристаллы цеолита, имеющего желаемую структуру решетки, во фторидсодержащий гель, содержащий задающий структуру агент (ЗСА), источник алюминия и источник кремния, где источник алюминия представляет собой второй цеолит, имеющий иную решетку, чем целевой цеолит, и источник алюминия внедряется в решетку высококремнистого целевого цеолита.
2. Способ по п. 1, в котором квази-кремнистые зародышевые кристаллы содержат Si, Ge, Al или комбинацию двух или более их них.
3. Способ по п. 2, в котором квази-кремнистые зародышевые кристаллы содержат кремний и германия в отношении 2:1 или больше.
4. Способ по п. 1, в котором квази-кремнистые зародышевые кристаллы содержат решетку, выбранную из группы, состоящей из AEI, AFX, *ВЕА, СНА, IFY, ITW, LTA, STT и RTH.
5. Способ по п. 4, в котором квази-кремнистые зародышевые кристаллы содержат задающий структуру агент.
6. Способ по п. 1, в котором второй цеолит имеет низкое или промежуточное КАО.
7. Способ по п. 6, в котором второй цеолит имеет решетку, выбранную из группы, состоящей из GME, FAU, MOR и LTA.
8. Способ по пп. 1-5, 6 или 7, в котором второй цеолит был подвергнут ионному обмену ионами щелочных металлов, ионами аммония, ионами алкиламмония или ионами водорода, предпочтительно ионами аммония.
9. Способ по пп. 1-5, 6 или 7, в котором количество источника алюминия составляет ≤25% на массу всего количества оксида кремния в геле.
10. Способ по пп. 1-5, 6 или 7, в котором высококремнистый целевой цеолит имеет отношение оксида кремния к оксиду алюминия (КАО) приблизительно ≥20.
11. Способ регулирования отношения Si/Al в высококремнистом цеолите, включающий стадию, в которой добавляют квази-кремнистые зародышевые кристаллы цеолита, имеющего желаемую структуру решетки, во фторидсодержащий гель, содержащий задающий структуру агент (ЗСА), источник алюминия и источник кремния, где источник алюминия представляет собой второй алюмосиликатный цеолит, имеющий иную решетку, чем целевой цеолит, и источник алюминия внедряется в решетку высококремнистого целевого цеолита, и где добавление меньшего количества второго алюмосиликатного цеолита дает высококремнистый цеолит, имеющий более высокое отношение Si/Al (КАО) по сравнению со случаем, когда добавляют большее количество второго алюмосиликатного цеолита.
12. Композиция, содержащая высококремнистый цеолит, имеющий отношение оксида кремния к оксиду алюминия (КАО) от приблизительно 80 до приблизительно 500 и структуру решетки, выбранную из IFY, ITW и RTH.
13. Композиция, содержащая высококремнистый цеолит, имеющий SST решетку и отношение оксида кремния к оксиду алюминия (КАО) от приблизительно 120 до приблизительно 1000.
14. Композиция, содержащая алюмосиликатный цеолит, имеющий LTA решетку и отношение оксида кремния к оксиду алюминия (КАО) от приблизительно 25 до приблизительно 45.
x
x
3
x
x
3
15. Способ уменьшения соединений NO, накопления соединений NO и/или окисления NH в газе, включающий стадию, в которой осуществляют контакт данного газа с каталитической композицией, содержащей цеолит по пп. 12, 13 или 14, в течение времени, достаточного, чтобы накапливать соединения NO, снижать уровень соединений NO и/или окислять NH в газе.